(57)【特許請求の範囲】
【請求項１】
非磁性の支持体と、前記支持体の一方の面に積層形成された磁性層とを備えた磁気テープ本体と、
前記磁気テープ本体の前記磁性層が形成された側の表面に形成された磁性層側潤滑剤層を備えた磁気テープであって、   
前記磁性層側潤滑剤層が、紫外線硬化型シリコーン樹脂と、シリコーンオイルと、ポリオールエステルと、を含んでいることを特徴とする磁気テープ。 
【請求項２】
前記磁性層側潤滑剤層の厚さは、１ｎｍ〜５ｎｍの範囲である、請求項１に記載の磁気テープ。
【請求項３】
前記磁性層側潤滑剤層に含まれる、前記紫外線硬化シリコーン樹脂の量が、前記シリコーンオイルの量よりも少ない、請求項１または２に記載の磁気テープ。 
【請求項４】
前記磁性層が積層されている側とは異なる側の前記非磁性の支持体の表面にバックコートが形成され、   
前記バックコート上に前記磁性層側潤滑剤層と同じ構成のバックコート側潤滑剤層が形成されている請求項１〜３のいずれか１項に記載の磁気テープ。 
【発明の詳細な説明】
【技術分野】
【０００１】
本開示は、情報の記録、再生が可能な磁気テープと磁気テープの製造方法に関し、特に、磁気テープの磁性層の表面に潤滑剤層が形成された磁気テープ、および磁気テープの製造方法に関する。
【背景技術】
【０００２】
磁気記録媒体の一つである磁気テープには、オーディオテープ、ビデオテープ、コンピュータテープなど様々な用途がある。近年では、データバックアップ用テープとして、ハードディスクデータをバックアップするために、磁気テープが記録媒体として利用されることも多くなっている。
【０００３】
特に、データバックアップ用テープの分野では、バックアップ対象となるハードディスクの大容量化に伴って、磁気テープ１巻当たり８００ＧＢないし１ＴＢ（テラバイト）以上の記憶容量のものが商品化されるなど、磁気テープの大容量化が進んでいる。また、磁気テープを大容量化する方法として、磁性層の磁化の方向を磁気テープの厚さ方向とする垂直記録方式が提案されている。
【０００４】
従来、コンピュータテープとしては、磁性粉を結合剤樹脂中に分散させた磁性塗料を、可撓性の非磁性体である支持体上に塗布して磁性層が製造される、いわゆる塗布型の磁気テープが用いられている。塗布型の磁気テープにおいて高容量化・高密度化を図るためには、これまで以上に磁性層の膜厚を薄くする必要があり、現在では磁性層の厚さを３００ｎｍ以下とした磁気テープも知られている。
【０００５】
また、高密度記録化が可能な磁気テープとして、真空蒸着法などによってコバルト系合金を非磁性支持体上に直接被着させて磁性層を製造する、金属磁性薄膜型の磁気テープが提案されている。金属磁性薄膜型の磁気テープは、抗磁力や角形比に優れ、短波長での電磁変換特性にも優れるとともに、磁性層が薄いため厚み損失が小さく、また、磁性材料の充填密度が高いなどの利点を有する。
【０００６】
塗布型、金属磁性薄膜型、いずれの磁気テープにおいても、磁性層の高密度化に対応してスペーシングロスを抑えるために、テープ表面の高い平滑性が求められている。磁性層の表面が平滑になると、磁気ヘッドに対する接触面積が大きくなるために摩擦力が増大し、磁気テープの磁気ヘッドへの張り付きが生じて磁気テープの走行が困難となる。また、磁気ヘッドの磨耗が激しくなるという弊害も生じる。このような磁気テープと磁気ヘッドとの張り付きを防止するために、磁気ヘッドと接触する磁気テープの磁性層側の表面に、潤滑剤を塗布して磁性層側潤滑剤層を形成することが行われている。
【０００７】
磁性層側潤滑剤層は、従来、裁断される前の原反状の磁気テープ表面に、潤滑剤を含有した有機溶剤からなる塗布溶液を、例えばスピンコート法やワイヤーバーコート法、グラビアコート法、ディップコート法などの液体を平面上に拡散塗布する各種のコーティング方法によって塗布し、乾燥、必要に応じてアニールすることで形成されている。
【０００８】
均一な厚みで、かつ、より平坦化された磁性層側潤滑剤層を得る方法として、潤滑剤を含んだ塗布溶液を乾燥させる際のテープ表面温度を計測、コントロールして、テープ表面の潤滑剤吸着量が最適となるように制御する技術が提案されている（特許文献１参照）。
【先行技術文献】
【特許文献】
【０００９】
【特許文献１】特開２００５−１９６８６２号公報
【発明の概要】
【発明が解決しようとする課題】
【００１０】
塗布型磁性層を備えた磁気テープの場合には、磁性層自体や支持体と磁性層との間に形成される非磁性の下層に潤滑剤を含有させることができる。しかし、磁性層の高密度化と薄膜化とが進む現状では、塗布型磁性層に含まれる磁性粉の微粒子化に伴い磁性粉が密に充填するため、下層に含有している潤滑剤が磁性層を通過して磁性層表面に出にくくなっている。この結果、塗布型磁性層を備えた磁気テープにおいても金属磁性薄膜の磁性層を備えた磁気テープと同様に、磁気テープの表面に磁性層側潤滑剤層を形成することが重要となる。
【００１１】
また、従来磁性層に積層されて形成される潤滑剤層は、磁気テープと磁気ヘッドとの間の摩擦を低減することを主眼として材料の選択や形成方法の検討が行われており、潤滑剤層による磁性層の耐久性を向上させるということの具体的な取り組みはなされていなかった。
【００１２】
本開示は、上記従来の課題を解決し、磁気ヘッドとの間の摩擦を低減すると共に磁性層の耐久性を向上し得る潤滑剤層を磁性層側の表面に備えた磁気テープを得ること、また、このような耐久性の高い潤滑剤層が磁性層側の表面に形成された磁気テープを低コストで製造することができる磁気テープの製造方法を得ることを目的とする。
【課題を解決するための手段】
【００１３】
上記課題を解決するため本願で開示する磁気テープは、非磁性の支持体と、前記支持体の一方の面に積層形成された磁性層とを備えた磁気テープ本体と、前記磁気テープ本体の前記磁性層が形成された側の表面に形成された磁性層側潤滑剤層を備えた磁気テープであって、前記磁性層側潤滑剤層が、紫外線硬化型シリコーン樹脂とシリコーンオイルとを含んでいることを特徴とする。
【００１４】
また、本願で開示する磁気テープの製造方法は、非磁性の支持体の一方の面に磁性層が積層形成された磁気テープ本体と、前記磁気テープ本体の前記磁性層が形成された側の表面に形成された紫外線硬化型シリコーン樹脂とシリコーンオイルとを含む磁性層側潤滑剤層とを備えた磁気テープの製造方法であって、前記磁気テープ本体の前記磁性層が形成された側の表面に、潤滑剤層塗布液が含浸された帯状の塗布布を走行させながら摺接させて前記潤滑剤層塗布液を磁気テープ本体上に塗布し、その後紫外線を照射して紫外線硬化型シリコーン樹脂を硬化させることを特徴とする。
【発明の効果】
【００１５】
本願で開示する磁気テープは、磁気テープ本体の磁性層側の表面に形成される磁性層側潤滑剤層として、紫外線硬化型シリコーン樹脂とシリコーンオイルとを含んでいる。このため、磁気テープの耐久性を向上させることができ、磁気データの記録再生回数が増えても磁気ヘッドへの貼り付きが生じにくい磁気テープを得ることができる。
【００１６】
また、本願で開示する磁気テープの製造方法は、潤滑剤層塗布液を含浸させた帯状の含浸塗布布を走行させながら磁気テープ本体に摺接させて、潤滑剤層を磁気テープ本体上に転写形成し、その後に紫外線硬化型シリコーン樹脂を硬化させる。このため、紫外線硬化型シリコーン樹脂とシリコーンオイルとを含む粘度の高い潤滑剤層塗布液を用いて、磁気テープ本体の表面に均一な磁性層側潤滑剤層を容易にかつ無駄なく形成することができる。
【図面の簡単な説明】
【００１７】
【図１】本実施形態にかかる磁気テープの概略構成を説明する断面図である。
【図２】本実施形態にかかる磁気テープの潤滑剤層の構成を説明する要部拡大断面図である。
【図３】実施例１および実施例２の磁気テープと比較例１の磁気テープとの、金属ピンに摺接する回数による摩擦係数の変化を説明する図である。
【図４】磁気テープ表面の摩擦係数の変化を測定するための方法を説明する模式図である。
【図５】実施例３の磁気テープと比較例２の磁気テープとの、金属ピンに摺接する回数による摩擦係数の変化を説明する図である。
【図６】本実施形態にかかる磁気テープの製造方法における、潤滑剤層の形成工程を説明する図である。
【図７】本実施形態にかかる磁気テープの製造方法における、潤滑層塗布液を塗布布に含浸させる工程を説明する図である。
【図８】本実施形態にかかる磁気テープの製造方法における、磁気テープ本体の表面に磁性層側潤滑剤層とバックコート側潤滑剤層とを塗布する工程を説明するための図である。
【図９】本実施形態にかかる磁気テープの製造方法における、磁気テープ本体と含浸塗布布との摺接状態を説明するための図である。
【図１０】本実施形態にかかる磁気テープの製造方法に用いられる各種塗布布の表面状体を示す図である。
【発明を実施するための形態】
【００１８】
本願で開示する磁気テープは、非磁性の支持体と、前記支持体の一方の面に積層形成された磁性層とを備えた磁気テープ本体と、前記磁気テープ本体の前記磁性層が形成された側の表面に形成された磁性層側潤滑剤層を備えた磁気テープであって、前記磁性層側潤滑剤層が、紫外線硬化型シリコーン樹脂とシリコーンオイルとを含んでいることを特徴とする。
【００１９】
このようにすることで、本願で開示する磁気テープは、磁気ヘッドと摺接する磁気テープの最表面に紫外線硬化シリコーン樹脂を含んだ撥水性の高い樹脂薄膜が形成される。このため、磁気ヘッドとの摺動時に磁気テープの耐久性が高く、磁気データの記録再生のために多数回のテープ駆動を繰り返しても、シリコーン樹脂の潤滑効果により摩擦係数が低減するため、磁気ヘッドへの貼り付きが生じにくい磁気テープを得ることができる。
【００２０】
本願で開示する磁気テープにおいて、前記磁性層側潤滑剤層に、ポリオールエチレンをさらに含むことが好ましい。このようにすると、紫外線硬化シリコーン樹脂とシリコーンオイルとの展性が向上すると共に、磁性層との密着性も向上する。
【００２１】
また、前記磁性層側潤滑剤層に含まれる、前記紫外線硬化シリコーン樹脂の量が、前記シリコーンオイルの量よりも少ないことが好ましい。このようにすることで、磁気テープ表面の摩擦係数を効果的に低減することができる。
【００２２】
さらに、前記磁性層が積層されている側とは異なる側の前記非磁性の支持体の表面にバックコートが形成され、前記バックコート上に前記磁性層側潤滑剤層と同じ構成のバックコート側潤滑剤層が形成されていることが好ましい。このようにすることで、磁気テープ本体の両方の面に、比較的硬度の高い潤滑剤層が形成されるため、変形が生じにくい磁気テープを得ることができる。
【００２３】
また、本願で開示する磁気テープの製造方法は、非磁性の支持体の一方の面に磁性層が積層形成された磁気テープ本体と、前記磁気テープ本体の前記磁性層が形成された側の表面に形成された紫外線硬化型シリコーン樹脂とシリコーンオイルとを含む磁性層側潤滑剤層とを備えた磁気テープの製造方法であって、前記磁気テープ本体の前記磁性層が形成された側の表面に、潤滑剤層塗布液が含浸された帯状の塗布布を走行させながら摺接させて前記潤滑剤層塗布液を磁気テープ本体上に塗布し、その後紫外線を照射して紫外線硬化型シリコーン樹脂を硬化させることを特徴とする。
【００２４】
本願で開示する磁気テープの製造方法は、磁気テープ本体の磁性層が形成された側の表面に、潤滑剤層塗布液を含浸した塗布布を走行させながら摺接させて潤滑剤層塗布液を塗布する。このため、粘度が高い紫外線硬化シリコーン樹脂やシリコーンオイル含んだ潤滑剤層塗布液を、磁気テープの全長にわたって同じ条件で塗布することができる。さらに、その後に紫外線を照射して紫外線硬化型シリコーン樹脂を硬化させることで、磁気テープの表面に均一な状態の磁性層側潤滑剤層を、低コストで形成することができる。
【００２５】
本願で開示する磁気テープの製造方法において、前記磁気テープ本体の前記磁性層が形成された側とは反対側の表面に、紫外線硬化型シリコーン樹脂とシリコーンオイルとを含む潤滑剤塗布液が含浸された帯状の塗布布を走行させながら摺接させて、前記潤滑剤層塗布液を磁気テープ本体のバックコート上に塗布し、その後紫外線を照射して紫外線硬化型シリコーン樹脂を硬化させてバックコート側潤滑剤層を形成することが好ましい。このようにすることで、磁性層側潤滑剤層と同様に均一な状態のバックコート側潤滑剤層を、磁気テープ本体の磁性層が形成された側とは反対側のバックコートの表面に形成することができる。
【００２６】
以下、本願で開示する磁気テープ、および、磁気テープの製造方法の実施形態について、製造される磁気テープが、ハードディスクデータのバックアップを行うデータバックアップ用磁気テープである場合を例に、図面を参照して説明する。
【００２７】
なお、以下で参照する各図は、説明の便宜上、本願で開示する磁気テープ、および、磁気テープの製造方法を説明するために必要な部分のみを簡略化して示したものである。従って、本願で開示する磁気テープ、および磁気テープの製造方法は、参照する各図に示されていない任意の構成を備えることができる。また、各図中の部材の寸法は、実際の構成部材の寸法および各部材の寸法比率を必ずしも忠実に表したものではない。
【００２８】
（実施の形態）
図１は、本実施形態にかかる磁気テープの構成を示す断面図である。
【００２９】
本実施形態で例示する磁気テープ１は、ハードディスクデータのバックアップ用磁気テープであり、図１に示すように、非磁性の支持体３上に、下層非磁性層４と磁性層である上層磁性層５とが積層されている。また、支持体３の上層磁性層５が形成されている側とは反対の側には、テープ走行性の向上のためのバックコート６が形成されていて、磁気テープ本体２が構成されている。
【００３０】
磁気テープ本体２において、支持体３と上層磁性層５との間に下層非磁性層４を配することで、上層磁性層５の下地層として磁気ヘッドとのヘッド当たりを改善することができるとともに、上層磁性層５の層厚を薄くすることができ、短波長記録に適した磁気テープ１とすることができる。
【００３１】
また、本実施形態で例示する磁気テープ１は、磁気テープ本体２の上層磁性層５側の表面２ａに磁性層側潤滑剤層７が、さらに磁気テープ本体２の上層磁性層５が形成されている側とは反対側の表面２ｂにバックコート側潤滑剤層８が形成されている。なお、本願で開示する磁気テープが備える、紫外線硬化シリコーンを含む磁性層側潤滑剤層は、従来の潤滑剤層と比較すると硬度が高いため、磁気テープ全体のバランスを取る上ではバックコート側潤滑剤層を備えることがより好ましいが、バックコート側潤滑剤層は本願で開示する磁気テープにおける必須の構成要素ではない。
【００３２】
上層磁性層５は、例えば、結合剤中に所定材料の磁性粉末を含んで構成されるものであり、一例として厚さが０．０１μｍ〜０．３μｍの層が好ましい。なお、上層磁性層５の厚さは、０．０１μｍ〜０．１μｍであるとより好ましく、０．０１μｍ〜０．０５μｍであるとさらに好ましい。
【００３３】
上層磁性層５に含まれる結合剤としては、従来公知の熱可塑性樹脂、熱硬化性樹脂等を用いることができる。熱可塑性樹脂としては、具体的には、例えば、塩化ビニル樹脂、塩化ビニル−酢酸ビニル共重合樹脂、塩化ビニル−ビニルアルコール共重合樹脂、塩化ビニル−酢酸ビニル−ビニルアルコール共重合樹脂、塩化ビニル−酢酸ビニル−無水マレイン酸共重合樹脂、塩化ビニル−水酸基含有アルキルアクリレート共重合樹脂、ポリエステルポリウレタン樹脂等が挙げられる。また、熱硬化性樹脂としては、具体的には、例えば、フェノール系樹脂、エポキシ系樹脂、ポリウレタン系樹脂、尿素系樹脂、メラミン系樹脂、アルキド系樹脂等が挙げられる。
【００３４】
また、上記の結合剤とともに、結合剤中に含まれる官能基等と結合し架橋構造を形成する熱硬化性の架橋剤を併用することが好ましい。架橋剤としては、具体的には、例えば、トリレンジイソシアネート、ヘキサメチレンジイソシアネート、イソホロンジイソシアネート等のイソシアネート化合物；イソシアネート化合物とトリメチロールプロパン等の水酸基を複数個有する化合物との反応生成物；イソシアネート化合物の縮合生成物等の各種のポリイソシアネートが挙げられる。架橋剤の含有量は、結合剤１００質量部に対して、好ましくは１０〜５０質量部である。
【００３５】
上層磁性層５中の結合剤の含有量は、磁性粉末１００質量部に対して、好ましくは７〜５０質量部であり、より好ましく１０〜３５質量部である。
【００３６】
上層磁性層５に含まれる磁性粉末としては、４０ｎｍ以下、好ましくは５〜３０ｎｍの粒径を有する微粒子の磁性粉末が用いられる。磁性粉末としては、具体的には、例えば、針状の金属鉄系磁性粉末、板状の六方晶フェライト磁性粉末、粒状の窒化鉄系磁性粉末、イプシロン酸化鉄（ε−Ｆｅ2Ｏ3）磁性粉末等が挙げられる。これらの中でも、磁性粉末の高充填が得られやすい、板状の六方晶フェライト磁性粉末やイプシロン酸化鉄磁性粉末が好ましい。
【００３７】
なお、粒径とは、針状の磁性粉末の場合は長軸径を、板状の磁性粉末の場合は板径を、粒状の磁性粉末の場合は半径または長軸径を意味する。粒径は、透過型電子顕微鏡（ＴＥＭ）により倍率２０万倍で撮影した磁性粉末１００個の粒径の平均値から求めることができる。
【００３８】
金属鉄系磁性粉末としては、針状のα−Ｆｅ磁性粉末、Ｆｅ−Ｃｏ系磁性粉末が好ましく、これらの中でもＦｅ−Ｃｏ系磁性粉末がより好ましい。Ｆｅ−Ｃｏ系磁性粉末の保磁力は、１６０〜３２０ｋＡ／ｍが好ましく、２００〜３００ｋＡ／ｍがより好ましい。また、飽和磁化量は、６０〜２００Ａｍ2／ｋｇが好ましく、８０〜１８０Ａｍ2／ｋｇがより好ましい。
【００３９】
窒化鉄系磁性粉末は、例えば、特開２０００−２７７３１１号公報に記載されているものを好適に用いることができる。窒化鉄系磁性粉末としては、鉄に対して窒素を１〜２０原子％含有する窒化鉄系磁性粉末が好ましい。窒化鉄系磁性粉末は、鉄の一部が他の遷移金属元素で置換されていてもよい。このような他の遷移金属元素としては、具体的には、例えば、Ｍｎ、Ｚｎ、Ｎｉ、Ｃｕ、Ｃｏ等が挙げられる。これらの中でも、ＣｏおよびＮｉが好ましく、特にＣｏは飽和磁化を最も向上することができるので好ましい。窒化鉄系磁性粉末の保磁力は、１６０〜３２０ｋＡ／ｍが好ましく、２００〜３００ｋＡ／ｍがより好ましい。飽和磁化量は、６０〜２００Ａｍ2／ｋｇが好ましく、８０〜１８０Ａｍ2／ｋｇがより好ましい。
【００４０】
六方晶フェライト磁性粉末としては、六方晶バリウムフェライト磁性粉末が好ましい。六方晶フェライト磁性粉末は、所定の元素以外にＡｌ、Ｓｉ、Ｓ，Ｓｃ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｔａ、Ｗ、Ｒｅ、Ａｕ、Ｈｇ、Ｐｂ、Ｂｉ、Ｌａ、Ｃｅ、Ｐｒ、Ｎｄ、Ｐ、Ｃｏ、Ｍｎ、Ｚｎ、Ｎｉ、Ｂ、Ｇｅ、Ｎｂ等の原子を含んでいてもよい。六方晶フェライト磁性粉末の保磁力は、１２０〜３２０ｋＡ／ｍが好ましく、飽和磁化量は、４０〜６０Ａｍ2／ｋｇが好ましい。
【００４１】
イプシロン酸化鉄磁性粉末としては、一般組成式ε−Ｆｅ2Ｏ3で表される単相で形成されていることが好ましい。α−酸化鉄やγ−酸化鉄が混入すると、磁性層の保磁力が低下するからである。但し、磁性層の保磁力が低下しない水準であれば、不純物としてα−酸化鉄やγ−酸化鉄を含んでいてもよい。また、イプシロン酸化鉄磁性粉末の保磁力は、２５００エルステッド〔Ｏｅ〕以上が好ましい。なお、一般組成式ε−Ｆｅ2Ｏ3で表されるε−酸化鉄磁性粉末に置換元素が含まれると、ε−酸化鉄磁性粉末の保磁力が低下するため、置換元素は含まれないことが好ましい。但し、保磁力として２５００エルステッド〔Ｏｅ〕以上を維持できる水準までであれば、不純物として鉄以外の金属元素を含んでいてもよい。
【００４２】
また、磁性層には研磨剤を含んでもよい。研磨剤としては、α−アルミナ、β−アルミナ、炭化ケイ素、酸化クロム、酸化セリウム、α−酸化鉄、コランダム、人造ダイアモンド、窒化珪素、炭化珪素、チタンカーバイト、酸化チタン、二酸化珪素、窒化ホウ素など、主としてモース硬度６以上のものが、単独または組み合わせて使用できる。これらの研磨剤の粒子サイズは、好ましくは、平均粒子径で１０〜２００ｎｍである。
【００４３】
本願の磁気テープに用いる磁性粉にε酸化鉄磁性粉を用いた場合、塗布型磁性層に含まれる磁性粉の微粒子化に伴い磁性粉が密に充填しやすく、その結果下層に含有している潤滑剤が磁性層を通過して磁性層表面に出にくくなる。このため、ε酸化鉄磁性粉を用いた場合には、磁気ヘッドとの間の摩擦を低減するより大きな効果が得られやすい。
【００４４】
更に磁性層は、必要により、導電性と表面潤滑性の向上を目的に、従来公知のカーボンブラックを含んでもよい。カーボンブラックとしては、アセチレンブラック、ファーネスブラック、サーマルブラックなどを使用できる。平均粒子径が１０〜１００ｎｍのカーボンブラックが好ましい。カーボンブラックの平均粒子径が、１０ｎｍ未満になると、カーボンブラックの分散が難しく、一方、１００ｎｍを超えると、多量のカーボンブラックを添加する必要があり、いずれの場合も、形成される磁性膜の表面が粗くなり、出力低下の原因になる。また、必要により、平均粒子径の異なるカーボンブラックを２種以上用いてもよい。
【００４５】
上層磁性層５に含まれる潤滑剤としては、従来公知の１０〜３０の炭素数を有する脂肪酸が挙げられる。具体的には、例えば、ラウリン酸、ミリスチン酸、ステアリン酸、パルミチン酸、ベヘン酸、オレイン酸、リノール酸等が挙げられる。これらは単独で、または複数使用してもよい。
【００４６】
さらに、上記脂肪酸とともに、従来公知の脂肪酸エステルや脂肪酸アミドを含有してもよい。脂肪酸エステルとしては、具体的には、例えば、オレイン酸ｎ−ブチル、オレイン酸ヘキシル、オレイン酸ｎ−オクチル、オレイン酸２−エチルヘキシル、オレイン酸オレイル、ラウリン酸ｎ−ブチル、ラウリン酸ヘプチル、ミリスチン酸ｎ−ブチル、オレイン酸ｎ−ブトキシエチル、トリメチロールプロパントリオレエート、ステアリン酸ｎ−ブチル、ステアリン酸ｓ−ブチル、ステアリン酸イソアミル、ステアリン酸ブチルセロソルブ等が挙げられる。
【００４７】
脂肪酸アミドとしては、具体的には、例えば、パルミチン酸アミド、ステアリン酸アミド等が挙げられる。これらは単独で、または複数使用してもよい。
【００４８】
磁性層１３に潤滑剤を含有させる場合、磁性層１３中の磁性粉末、研磨剤等の全粉末の総量１００質量部に対して、脂肪酸を０．５〜４質量部、脂肪酸エステルを０．２〜３質量部、脂肪酸アミドを０．５〜５質量部使用することが好ましい。
【００４９】
上記上層磁性層５に含有される磁性粉体の種類、形状、大きさ（粒径）、混入割合等を調整することにより、上層磁性層５の磁気特性を、例えば、面内方向の保磁力が８０〜２８０ｋＡ／ｍ（１，０００〜３，５００Ｏｅ）とすることができる。
【００５０】
上層磁性層５は、少なくとも一層から構成されておればよく、必要により二層以上の多層構成となっていてもよい。
【００５１】
下層非磁性層４は、上層磁性層５の下地層として、磁気テープと磁気ヘッドとのヘッド当たりを緩衝するものであり、非磁性の酸化鉄やアルミナなどの非磁性粉末と結合剤を含んでいる。下層非磁性層４に用いられる結合剤や潤滑剤は、上述の上層磁性層５と同様のものを用いることができる。
【００５２】
また、非磁性粉体としてカーボンブラックを含むことができ、この場合電気抵抗が低減され、静電ノイズの発生やテープ走行むらが小さくなる。さらに、酸化チタン、酸化鉄、酸化アルミニウム等を含んでも良い。通常は、カーボンブラックが単独で用いられるか、カーボンブラックと、酸化チタン、酸化鉄、酸化アルミニウム等の他の非磁性粉末とが混合して用いられる。下層非磁性層４は、少なくとも一層から構成されておればよく、必要により、二層以上の多層構成となっていてもよい。下層非磁性層２の厚さとしては、テープ全厚を考慮して、一例として０．３〜２．０μｍとすることができる。また、下層非磁性層４のヤング率を上層磁性層３のヤング率の８０〜９９％とすることで、下層非磁性層４にクッションとしての作用を十分に発揮させることができる。
【００５３】
非磁性の支持体３は、ポリエチレンテレフタレート、ポリエチレンナフタレート等のポリエステル類、ポリオレフィン類、セルローストリアセテート、ポリカーボネート、ポリアミド、ポリイミド、ポリアミドイミド、ポリスルフオン、アラミド等からなるプラスチックフィルム等が用いられる。非磁性支持体３の長手方向のヤング率は、好ましくは５．８ＧＰａ以上であり、より好ましくは７．１ＧＰａ以上である。非磁性支持体３の長手方向のヤング率が５．８ＧＰａ以上であれば、走行性を向上させることができる。また、ヘリキャルスキャン方式に用いられる磁気記録媒体では、長手方向のヤング率（ＭＤ）と幅方向のヤング率（ＴＤ）との比（ＭＤ／ＴＤ）は、好ましくは０．６〜０．８であり、より好ましく０．６５〜０．７５であり、更に好ましくは０．７である。上記比の範囲内であれば、磁気ヘッドのトラックの入側から出側間の出力のばらつき（フラットネス）を抑えることができる。リニアレコーディング方式に用いられる磁気記録媒体では、長手方向のヤング率（ＭＤ）と幅方向のヤング率（ＴＤ）との比（ＭＤ／ＴＤ）は、好ましくは０．７〜１．３である。支持体３の厚さは磁気テープの用途によって異なるが、一例として２〜６μｍとすることができる。
【００５４】
支持体３の、下層非磁性層４と上層磁性層５とが形成された面とは反対側の面には、走行性向上のためバックコート６が設けられている。バックコート６の厚さは、一例として０．２〜０．８μｍとすることができる。バックコート６は、例えば、非磁性粉末と結合剤を含むコート層として形成することができる。また、バックコート６に、強度の向上を目的として酸化鉄やアルミナ粒子を添加することができる。
【００５５】
なお、上記した、支持体３、下層非磁性層４、上層磁性層５、バックコート６で構成される磁気テープ本体２は、上記例示した構成以外にも、従来周知の材料で形成することができる。さらに、上記磁気テープ本体２の構成例において、少なくとも支持体３と上層磁性層５とのみを備えていれば、その他の構成は必要に応じて適宜省略することができ、また、上記例示に記載していない既知の各種構成を備えることもできる。
【００５６】
磁気テープ本体２の製造方法としては、一例として、非磁性の支持体３の表面に、下層非磁性層４、上層磁性層５、および、バックコート６を形成する塗料を調整し、グラビア塗布、ロール塗布、ブレード塗布、エクストルージョン塗布等の従来から知られている塗布方法により、これらを順次塗布、乾燥する従来周知の製造方法を用いることができる。このように、下層非磁性層４を乾燥させた後に上層磁性層５を積層塗布する逐次重層塗布方式の他に、支持体３上に下層非磁性層４を塗布した後、下層非磁性層４を乾燥させることなく湿潤な状態で上層磁性層５を積層塗布する同時重層塗布方式を用いることができる。
【００５７】
このようにして製造された磁気テープ本体２を所定のテープ幅に裁断する。本実施形態で製造する磁気テープ１は、一例としてデータバックアップ用途のＬＴＯ（Ｌｉｎｅａｒ  Ｔａｐｅ  Ｏｐｅｎ）５規格の磁気テープであり、テープ幅は約１２．６ｍｍである。
【００５８】
その後、裁断されたテープ本体２の表面に潤滑剤を塗布して、磁性層側潤滑剤層７とバックコート側潤滑剤層８とを形成する。
【００５９】
図２は、本実施形態にかかる磁気テープの磁性層側潤滑剤層の構成を説明する要部拡大断面図である。
【００６０】
図２に示すように、本実施形態にかかる磁気テープ１の磁性層側潤滑剤層７は、上層磁性層５の表面２ａ上に積層形成されていて、その厚みは一例としての１．５ｎｍとなっている。なお、磁性層側潤滑剤層７の厚さとしては、１ｎｍ〜５ｎｍの範囲が好ましい。磁性層側潤滑剤層７が１ｎｍより薄いと十分な潤滑効果が得られない。一方、磁性層側潤滑剤層７の厚みが５ｎｍよりも大きくなると、磁気テープドライブによって走行させたときに、磁気テープ１と磁気ヘッドとの間の摩擦係数が低くなりすぎて、磁気テープ１が走行する際に蛇行しテープエッジを損傷してしまうことがある。また、磁性層側潤滑剤層７の厚さが厚すぎる場合には、磁気テープ１を重ねてリールに巻き付けた際に精度良く巻き取ることができなくなる。さらに、磁性層側潤滑剤層７の厚さが厚すぎる場合には、磁気テープ１の上層磁性層５と磁気ヘッドの間隔が広がって磁気信号の記録時や再生時にスペーシングロスが大きくなり、磁気信号を正しく磁気テープ１の上層磁性層５に記録できなくなったり、上層磁性層５に記録された磁気信号を正確に再生できなくなったりする畏れが大きくなる。
【００６１】
磁性層側潤滑剤層７は、紫外線硬化型シリコーン樹脂７ａと、シリコーンオイル７ｂと、ポリオールエステル（ＰＯＥ）７ｃとを、溶媒であるイソプロピルアルコール（ＩＰＡ）に混合して上層磁性層５上に塗布されている。なお、紫外線硬化型シリコーン樹脂７ａおよびシリコーンオイル７ｂと、ポリオールエステル７ｃとの粒子の大きさから、図２に示すように、磁性層側潤滑剤層７において、ポリオールエステル７ｃの層内に、粒子状の紫外線硬化型シリコーン樹脂７ａとシリコーンオイル７ｂとが分散した状態で存在しているものと考えられる。本実施形態の磁性層側潤滑剤層７は、紫外線硬化型シリコーン樹脂７ａを５．０ｗｔ％、シリコーンオイル７ｂを１５．０ｗｔ、ポリオールエステル７ｃを１７．５ｗｔ％をイソプロピルアルコール６２．５ｗｔに混入して塗布形成されているため、紫外線硬化型シリコーン樹脂７ａとシリコーンオイル７ｂとの割合は１：３であり、図２に示すように、粒子状の紫外線硬化型シリコーン樹脂７ａとシリコーンオイル７ｂとの個数の割合も、１：３となっていると考えられる。
【００６２】
紫外線硬化シリコーン樹脂７ａは、一般的にアクリル主鎖にメタアクリル側鎖とシリコーン側鎖を有し、メタアクリル側鎖の末端に紫外線で反応する二重結合を有する構造となっている。紫外線硬化型シリコーン樹脂７ａは、水に対する接触角が大きく疎水性が高い。したがつて、高温でのメニスカス形成が抑制されるために水の介在による磁気テープと磁気ヘッドの間の摩擦係数の上昇を抑制することができる。
【００６３】
このような特徴を有する紫外線硬化型シリコーン樹脂７ａに紫外線を照射することで、メタアクリル側鎖の末端の二重結合が開裂し硬化反応が進行する。このため、紫外線硬化型シリコーン樹脂７ａを含んだ磁性層側潤滑剤層７が形成された磁気テープ１は、紫外線の照射により磁性層側潤滑剤層７が硬化して上層磁性層５の表面２ａ側表層が硬くなる。この結果、硬い磁性層側潤滑剤層７の表面で磁気ヘッドが滑りやすくなるとともに、水分子の影響を小さくし、特に高湿下での磁気ヘッド表面での磁気テープ１の滑りがよくなって磁気テープ１と磁気ヘッドの間の摩擦係数が低下する。この結果、磁気テープ１を繰り返し磁気ヘッドに摺動させた場合でも、磁気テープ１が受けるダメージを減らすことができて、繰り返しの記録再生動作に強い高耐久性の磁気テープを実現することができる。
【００６４】
本実施形態の磁気テープ１の磁性層側潤滑剤層７に用いられる紫外線硬化型シリコーン樹脂７ａとしては、大成ファインケミカル株式会社製のアクリット８ＳＳ−７２３（商品名）等を用いることができる。
【００６５】
シリコーンオイル７ｂは、１種類のみを用いてもよいし、２種以上のシリコーンオイルを混合して用いてもよい。シリコーンオイルとして２種以上のものを混合して使用する場合には、紫外線硬化シリコーン樹脂７ａを希釈するという観点から、紫外線硬化硬度を考慮して混合するシリコーンオイルの種類を選択することが好ましい。シリコーンオイル７ｂとしては、長期間にわたって潤滑効果を持続することができる点で、例えば、下記一般式（Ｉ）で表されるシリコーンオイルを用いることが好ましい。
【００６６】
【化１】
0006619257.tif 000002
【００６７】
上記の一般式（Ｉ）中、Ｒ１は、同一または異なっていてよく、炭素数１〜１０のアルキル基、アリール基、アラルキル基、フルオロアルキル基、ポリエーテル基、または水酸基を表している。Ｒ２は、同一または異なっていてよく、炭素数１〜１０のアルキル基、アリール基、アラルキル基、ポリエーテル基、フルオロアルキル基を表している。ｎは、０〜１５０の整数を表す。
【００６８】
上記一般式（Ｉ）中のＲ１としては、好ましくは、メチル基、フェニル基、水酸基である。また、一般式（Ｉ）中のＲ２としては、好ましくは、メチル基、フェニル基、４−トリフルオロブチル基である。また、上記一般式（Ｉ）で表されるシリコーンオイルは、数平均分子量が、好ましくは１８０〜２００００であり、より好ましくは、１０００〜１００００である。
【００６９】
上記一般式（Ｉ）で表されるシリコーンオイルとしては、具体的には、例えば、両末端、または、片末端のＲ１が水酸基である末端水酸基含有ジメチルシリコーンオイル、Ｒ１、および、Ｒ２の全てがメチル基であるジメチルシリコーンオイル、さらには、これらのジメチルシリコーンオイルのメチル基の一部がフェニル基に置換されたフェニルメチルシリコーンオイルなどが挙げられる。
【００７０】
一般にジメチルシリコーンオイルは、粘度の温度依存性が小さく、また、油膜強度が小さい。しかし本実施形態の磁性層側潤滑剤層７においては、シリコーンオイル７ｂをポリオールエステル７ｃと併用することで、油膜強度を大きくすることができる。この結果、本実施形態の磁気テープ１では、磁気テープ１と磁気ヘッドとの接触界面で磁気テープ１の走行に対する潤滑効果を向上させることが可能となる。
【００７１】
本実施形態の磁気テープ１の磁性層側潤滑剤層７に使用可能なシリコーンオイルとしては、例えば、信越化学工業株式会社製の、ＫＦ−９６Ｌ、ＫＦ−９６Ａ、ＫＦ−９６、ＫＦ−９６Ｈ、ＫＦ−９９、ＫＦ−５０、ＫＦ−５４、ＫＦ−９６５、ＫＦ−９６８、ＨＩＶＡＣ Ｆ−４、ＨＩＶＡＣ Ｆ−５、ＫＦ−５６Ａ、ＫＦ９９５、ＫＦ−６９、ＫＦ−４１０、ＫＦ−４１２、ＫＦ−４１４、ＦＬ（以上全て商品名）、東レダウコーニング株式会社製の、ＢＹ１６−８４６、ＳＦ８４１６、ＳＨ２００、ＳＨ２０３、ＳＨ２３０、ＳＦ８４１９、ＦＳ１２６５、ＳＨ５１０、ＳＨ５５０、ＳＨ７１０、ＦＺ−２１１０、ＦＺ−２２０３（以上全て商品名）などが挙げられる。
【００７２】
磁性層側潤滑剤層７に含まれるポリオールエステル７ｃは、ネオペンチルグリコール（ＮＰＧ）、トリメチロールプロパン（ＴＭＰ）、ペンタエリスリトール（ＰＥ）等の多価アルコールと、Ｃ５−Ｃ１８の直鎖、または、分岐脂肪酸を原料としているため、低流動点，高粘度指数で使用温度範囲が広く、高潤滑性を有する。特に，有機酸、および、アルコール類の一部の水素をアルキル基で置換したものをエステル化したヒンダードエステルは、熱・酸化安定性が優れている。
【００７３】
ポリオールエステル７ｃは、分子構造にマイナスの極性を持つ酸素分子を有するため、金属摺動面に付着する性質がある。したがって、磁気テープ１の表面に形成されたポリオールエステル７ｃを含んだ磁性層側潤滑剤層７と、上層磁性層５の表面２ａの磁性粉や無機粒子との間で親和性が増すため、磁性層側潤滑剤層７の曲膜強度が大きくなり、破断しにくくなる。また、ポリオールエステル７ｃを含んだ磁性層側潤滑剤層７を備えることで、通常金属材料で形成されている磁気ヘッドに対しても親和性がよくなり、トータルとして優れた潤滑性を奏することができる。
【００７４】
また、ポリオールエステル７ｃは粘度指数が高く、低い摩擦特性を持つ。このような理由から、高速で走行する磁気テープ１と磁気ヘッドとの界面において、磁気テープ１の摩擦係数を低減する効果を長期にわたって維持することができる。さらに、磁気ヘッドの摩耗を低減することが可能となる。
【００７５】
本実施形態の磁気テープ１の磁性層側潤滑剤層７に用いることができるポリオールエステル７ｃとしては、トリメチロールプロパンカプリレート、トリメチロールプロパンペラルゴネート、トリメチロールプロパンオレート、ペンタエリスリトール２−エチルヘキサノエート、ペンタエリスリトールペラルゴネート等が挙げられる。
【００７６】
以上説明したように、本実施形態にかかる磁気テープ１の上層磁性層５上に形成される磁性層側潤滑剤層７は紫外線硬化型シリコーン樹脂７ａを含み、潤滑剤組成物を作製して上層磁性層５上塗布した後に紫外線を照射することで、分子間架橋反応を起こして高分子量化して上層磁性層５の表面２ａ上に硬度の高い磁性体層側潤滑剤層７が形成される。この結果、本実施形態の磁気テープ１では、上層磁性層５の耐久性が向上する。また、磁性層側潤滑剤層７の表面は磁気ヘッドが滑り易くなっているため、磁気ヘッドと磁気テープ１が摺動した場合の摩擦係数を低下させることができる。
【００７７】
本実施形態の磁気テープ１では、バックコート層６の表面２ａ上にも、バックコート側潤滑剤層８が形成されている。バックコート側潤滑剤層８は、材料、厚さ、その形成方法の全てにおいて、磁性層側潤滑剤層７と同様のものを用いることができる。本実施形態の磁気テープ１において、テープ本体２の両側の表面である上層磁性層５の表面２ａと、バックコート６の表面２ｂの両面に紫外線硬化シリコーン樹脂を含んだ潤滑剤層を形成することで、高い硬度の潤滑剤層がバランス良く磁気テープ１の耐久性を向上させることができる。
【００７８】
次に、本実施形態の磁気テープに形成された潤滑剤層の効果について説明する。
【００７９】
発明者らは、まず、本実施形態にかかる磁気テープの走行耐久試験を行った。
【００８０】
具体的には、ＬＴＯ６規格の磁気テープについて、磁気テープ本体の両面に紫外線効果型シリコーン樹脂を含む潤滑剤層としての磁性層側潤滑剤層とバックコート側潤滑剤層とを形成した実施例１としての磁気テープと、磁気テープ本体の表面に、上記した潤滑剤層を形成していない比較例としての磁気テープについて、実際にＬＴＯ６規格に対応するドライブ装置において、磁気テープの磁気ヘッドへの貼り付きが生じるまでのロードの繰り返し回数を比較した。
【００８１】
（実施例１）
［非磁性塗料の調製］
表１に示す非磁性塗料成分（１）を回分式ニーダで混練することにより混練物を調製した。得られた混練物と、表２に示す非磁性塗料成分（２）とをディスパを用いて撹拌して、混合液を調製した。得られた混合液をジルコニアビーズ（比重：６、粒子径：０．１ｍｍ）を充填したサンドミル（滞留時間：６０分）で分散して分散液を調製した後、得られた分散液と、表３に示す非磁性塗料成分（３）とをディスパを用いて撹拌し、これをフィルタでろ過して非磁性塗料を調製した。その後、この非磁性塗料を、衝突型分散機を用いて、オリフィス径０．２ｍｍ、加圧条件を１５０ＭＰａとして、衝突チャンバーを２回通過させて、再分散処理を行い、非磁性塗料を調製した。
【００８２】
【表１】
0006619257.tif 000003
【００８３】
【表２】
0006619257.tif 000004
【００８４】
【表３】
0006619257.tif 000005
【００８５】
［磁性塗料の調製］
表４に示す磁性塗料成分（１）と表５に示す磁性塗料成分（２）とを加圧型の回分式ニーダで混練することにより混練物を調製した。得られた混練物に、表６に示す磁性塗料成分（３）を２段階に分けて加えて混練物を希釈して、スラリーを調製した。このスラリーをジルコニアビーズ（比重：６、粒子径：０．１ｍｍ）を充填したサンドミル（滞留時間：４５分）で分散して分散液を調製した後、得られた分散液と、表７に示す磁性塗料成分（４）とをディスパを用いて撹拌し、これをフィルタでろ過して、磁性塗料を調製した。
【００８６】
【表４】
0006619257.tif 000006
【００８７】
【表５】
0006619257.tif 000007
【００８８】
【表６】
0006619257.tif 000008
【００８９】
【表７】
0006619257.tif 000009
【００９０】
［バックコート層用塗料の調製］
表８に示すバックコート層用塗料成分を混合した混合液を、ジルコニアビーズ（比重：６、粒子径：０．１ｍｍ）を充填したサンドミルで分散処理（滞留時間：４５分）した。得られた分散液にポリイソシアネート１５部を加えて撹拌し、これをフィルタでろ過して、バックコート層用塗料を調製した。
【００９１】
【表８】
0006619257.tif 000010
【００９２】
［評価用磁気テープの作製］
非磁性支持体（ポリエチレンナフタレートフィルム、厚さ：５．０μｍの一方の主面（上面）上に、上記の非磁性塗料および磁性塗料を、乾燥およびカレンダ処理後の厚さがそれぞれ１．０μｍおよび５０ｎｍとなるように、エクストルージョン型コータにて同時重層塗布し、非磁性層および磁性層をこの順に形成した。なお、このとき、ソレノイド磁石を用いて配向磁界（４００ｋＡ／ｍ）を印加しながら、面内配向処理を行った。
【００９３】
次に、上記のバックコート層用塗料を、非磁性支持体の上記非磁性層および上記磁性層が形成された主面（上面）とは反対側の主面（下面）上に、乾燥及びカレンダ処理後の厚さが０．５μｍとなるように塗布し、乾燥して、バックコート層を形成した。この非磁性支持体の上面側に非磁性層および磁性層が形成され、下面側にバックコート層が形成された原反ロールを、７段の金属ロールを有するカレンダ装置を用いて温度：１００℃、線圧力：２９６ｋＮ／ｍでカレンダ処理した。
【００９４】
得られた原反ロールを７０℃で７２時間硬化処理し、磁気シートを作製した。この磁気シートを１／２インチ幅に裁断し、ＬＴＯ規格に準拠したサーボ信号を書き込んだ。
【００９５】
次に、実施例１の磁気テープは、紫外線効果型シリコーン樹脂の潤滑剤層として、イソプロピルアルコール６２．５ｗｔ％、ポリオールエステル１７．５ｗｔ％（内訳はブチルステアレート（ＳＢ）４．０ｗｔ％、日油株式会社製のユニスターＨ−２０８ＢＲＳ（商品名）７．５ｗｔ％と、ユニスターＨ−４４５Ｒ（商品名）を６．０ｗｔ％）、シリコーンオイルとして信越化学工業株式会社製のＫＦ−６９（商品名：ジメチルシリコーンオイル）を１５．０ｗｔ％、紫外線硬化シリコーン樹脂として信越化学工業株式会社製のＸ−１２−２４４１Ｆ（商品名：メチルイソブチルケトン）を混合したもの（以下、適宜「潤滑剤塗布液１」と称する）として生成し、後述する帯状の塗布布を用いて磁気テープ本体の両側表面に転写する製造方法を用いて塗布、その後ＵＶ光で硬化させて形成した。
【００９６】
潤滑剤層の走行耐久試験は、テープの走行速度を６．０ｍ／ｓ、テープに加わるテンションを０．６１Ｎとして、全長８４６ｍの磁気テープにおいてテープ先端から２０ｍの位置から８２０ｍの位置までを順方向、逆方向の両方向に走行させた。なお、測定時の室温は２９℃、湿度は８０％であった。
【００９７】
この走行耐久試験の結果、磁気テープ本体上の両面に紫外線硬化シリコーン樹脂を含む潤滑剤層を形成した実施例１の磁気テープでは、１４５６０回の往復走行が可能でその後に磁気テープの磁気ヘッドへの貼り付きが生じた。一方、潤滑剤層を形成していない比較例の磁気テープでは、８８４０回の往復走行後に磁気テープの磁気ヘッドへの貼り付きが生じた。
【００９８】
このように、本実施形態の磁気テープでは、テープドライブでの実際のテープ走行における磁気ヘッドへの貼り付きを防止できる高い耐久性を備えていることが確認できた。
【００９９】
次に、本実施形態にかかる磁気テープにおける、紫外線効果型シリコーン樹脂を含んだ潤滑剤層を備えたことによる表面摩擦の低減効果について確認した。
【０１００】
図３は、紫外線効果型シリコーン樹脂を含んだ潤滑剤層を磁気テープ本体の両側表面に形成した磁気テープにおける、テープ表面の摩擦係数の変化を示す図である。
【０１０１】
図３において、指標１１が上記した潤滑剤塗布液１を用いて形成された潤滑剤層を備えた実施例１の磁気テープの測定データを、また、指標１２が潤滑剤塗布液１からポリオールエステルを除外したイソプロピルアルコールとシリコーンオイル、紫外線効果型シリコーン樹脂を含んだ塗布液で形成された潤滑剤層を備えた実施例２の磁気テープの測定データを示している。なお、指標１３として示すものは、潤滑剤塗布液１からポリオールエステルとシリコーンオイルとを除外して、イソプロピルアルコールと紫外線効果型シリコーン樹脂のみを含んだ塗布液で形成された潤滑剤層を備えた磁気テープの測定データである。
【０１０２】
また、図３における指標１４は、磁気テープ本体上に紫外線硬化型シリコーン樹脂を含んだ潤滑剤層を形成していない、比較例１としての磁気テープにおける摩擦係数の変化を示している。
【０１０３】
摩擦係数の測定は、図４に示すように、測定対象の磁気テープ１の先端に、重さ６２．３５ｇの分銅２１を錘として固着し、直径が６ｍｍのＳＵＳピン２２上を、図４中矢印２３と示すように上下方向に摺動させた。このとき、磁気テープ１の磁性層ＳＵＳピン２２における巻付け角度は９０度となるようにし、摺動速度は１２００ｍｍ／ｓ、摺動距離は７０ｍｍとして、上下方向に一往復した場合をさせた場合を１回のパスとしてカウントし、５００パスまでの摺動を繰り返す間の、磁気テープ表面の摩擦係数の変化を測定した。なお、摩擦係数の値は、ロードセルにて摩擦で生じた重さを測定し、オイラーのベルト理論によって測定した。
【０１０４】
図３に示すように、実施例１の磁気テープ１１と、実施例２の磁気テープ１２とは、パス回数が増えた場合でも、比較例１の磁気テープよりも摩擦係数を小さく維持できている。これは、紫外線硬化型シリコーン樹脂を含む潤滑剤層が備える高い潤滑性と耐久性が発揮されて、５００回の往復摺動を経た後でも磁気テープ１の表面に潤滑剤層が十分残っていて、ＳＵＳピン２２との摺動によって、磁気テープ１の表面が大きく損傷していないからであると考えられる。
【０１０５】
なお、潤滑剤層として紫外線硬化型シリコーン樹脂のみのものを形成した場合には、紫外線硬化型シリコーン樹脂を含む潤滑剤層を形成していない比較例１の磁気テープとほほ同等の摩擦係数の変化に留まった。これは、紫外線硬化型シリコーン樹脂のみでは固形潤滑剤のみとなり、ポリオールエステルやシリコーンオイルを含んだ潤滑剤層の場合に得られる液体潤滑剤効果が得られないためと考えられる。
【０１０６】
（実施例３）
次に、実施例３として、上層磁性層に含まれる磁性粉末としてイプシロン酸化鉄（ε−Ｆｅ2Ｏ3）磁性粉末を用いた場合について、潤滑剤層を形成した場合の効果について確認した。
【０１０７】
実施例３の磁気テープとして、上記実施例１で使用した磁性塗料成分（１）に含まれる強磁性鉄系金属磁性粉末（Ｆｅ）を、ε−Ｆｅ2Ｏ3磁性粉末（平均粒子経１８ｎｍ）に変えた以外は実施例１と同様な磁性層塗料と、実施例１と同様な非磁性層塗料およびバックコート層用塗料を調整した。これらの塗料を用いて、実施例１と同様の方法で磁気シートを作製し、１／２インチ幅に裁断して実施例３としての磁気テープを製作し、ＬＴＯ規格に準拠したサーボ信号を書き込んだ。
【０１０８】
次に実施例３の磁気テープに、実施例１の磁気テープと同様に潤滑剤塗布液を、後述する帯状の塗布布を用いて磁気テープ本体の両側表面に転写する製造方法を用いて塗布し、その後ＵＶ光で硬化させて潤滑剤層を形成した。
【０１０９】
このようにして潤滑剤層を形成したイプシロン酸化鉄磁性粉末を用いた磁気テープに対し、実施例１と同様に走行耐久性試験を行った。
【０１１０】
この走行耐久試験の結果、実施例３の磁気テープでは、１５６００回の往復走行が可能であったが、その後に磁気テープの磁気ヘッドへの貼り付きが生じた。
【０１１１】
次に、実施例３の磁気テープにおける、紫外線効果型シリコーン樹脂を含んだ潤滑剤層を備えたことによる表面摩擦の低減効果について確認した。
【０１１２】
図５は、紫外線効果型シリコーン樹脂を含んだ潤滑剤層を磁気テープ本体の両側表面に形成した実施例３の磁気テープにおける、テープ表面の摩擦係数の変化を示す図である。
【０１１３】
図５において、指標１５が上記した潤滑剤塗布液１を用いて形成された潤滑剤層を備えた実施例３の磁気テープの測定データである。一方、指標１６は、同じ組成で磁気テープを作製した後、磁気テープ本体上に紫外線硬化型シリコーン樹脂を含んだ潤滑剤層を形成していない、比較例２としての磁気テープにおける摩擦係数の変化を示している。
【０１１４】
図５に示すように、実施例３の磁気テープ１５は、パス回数が増えた場合でも、比較例２の磁気テープ１６よりも摩擦係数を小さく維持できている。
【０１１５】
このように、本実施形態にかかる磁気テープにおける紫外線硬化型シリコーン樹脂を含む潤滑剤層が備える高い潤滑性と耐久性とは、上層磁性層に含まれる磁性粉末としてイプシロン酸化鉄磁性粉末を用いた場合でも十分に発揮されることが確認できた。
【０１１６】
以上説明したように、本願で開示する磁気テープは、磁気テープ本体の表面に、紫外線硬化シリコーン樹脂を含む潤滑剤層が形成されている。このため、磁気テープの耐久性が向上し、磁気ヘッドとの摺接回数を繰り返した場合でも、磁気テープの磁気ヘッドへの貼り付きを低減できる磁気テープを実現することができる。
【０１１７】
なお、上記説明した磁性層側潤滑剤層、および、バックコート側潤滑剤層は、いずれも磁気テープ本体の磁性層の全面を被覆する必要はなく、磁性層表面およびバックコート表面の一部に存在すればよい。磁性層表面の一部の領域で、ポリオールエステルとシリコーンオイルとともに、潤滑剤層に含有された紫外線硬化型シリコーン樹脂を硬化させることで、磁気テープを走行させて磁気テープの表面と磁気ヘッドとが摺動する際に滑りやすくなり、摩擦係数が低下して安定した磁気テープの走行を実現できると共に、磁気ヘッド側の磁気テープによる摩耗を低減することができる。
【０１１８】
また、紫外線硬化型シリコーン樹脂と同様に、潤滑剤層に含まれるシリコーンオイル、ポリオールエステルも磁性層表面の全面を被覆する必要はない。シリコーンオイルやポリオールエステルが磁性層表面の一部の領域に存在することで、磁性層と磁気ヘッドの境界潤滑効果が生じて、磁気テープが走行する際に磁気テープの表面と磁気ヘッドが摺動する際に滑りやすくなって摩擦係数が低下する。
【０１１９】
なお、潤滑剤層を形成する各部材の混合割合として、紫外線硬化型シリコーン樹脂、ポリオールエステル、シリコーンオイルの量を、全体を１００としたときに、紫外線硬化型シリコーン樹脂：ポリオールエステル：シリコーンオイル＝５−２０：３０−５０：５０−６０の重量比とすることが好ましい。
【０１２０】
次に、本実施形態にかかる磁気テープの製造方法について説明する。
【０１２１】
本実施形態の磁気テープの製造方法は、紫外線硬化型シリコーン樹脂を含んだ潤滑剤層を良好に形成する手段として、潤滑剤層の形成液を帯状の塗布布にしみこませ、この塗布布と磁気テープ本体とを摺接させることで、潤滑剤形成液を磁気テープの表面に転写する方法である。また、潤滑剤層形成液が転写された磁気テープにＵＶ光を照射して、潤滑剤層に含まれる紫外線硬化型シリコーン樹脂を硬化させるものである。
【０１２２】
図６は、本実施形態の磁気テープの製造方法を示す図であり、磁気テープ巻換え機上の各構成部材の概略の配置位置を示している。
【０１２３】
図６に示すように、磁気テープ巻換え機３０は、第１のリール３１に巻回されていた、原反テープから切断された状態の磁気テープ本体２を第２のリール３２へと巻き直す課程で、磁気テープ本体２の両面に磁性層側潤滑剤層と、バックコート側潤滑剤層とを形成する。より具体的には、第１のリール３１から繰り出された磁気テープ本体２は、潤滑剤層塗布部３３において、その両面に帯状の塗布布４１を介して潤滑層形成塗布液を転写することにより塗布される。その後、潤滑剤層が塗布された状態の磁気テープ１はＵＶ光照射部３４において、磁気テープ１の両面に同時にＵＶランプ３４からＵＶ光３５が照射され、潤滑剤層に含まれる紫外線硬化型シリコーン樹脂が硬化されて完成品としての磁気テープ１となって、第２のリール３２に巻き取られる。
【０１２４】
なお、ＵＶ光照射部３４に配置されるＵＶランプ３４としては、一例として５０００ｍＷ／ｃｍ2以上の照射能力をもつ２５０Ｗのメタルハライドランプを用いることができる。ＵＶランプ３４は連続点灯状態のものを互いの間隔を３０ｍｍとして対向するように配置して、その中間部分を一方向に両面に潤滑剤層形成用塗布液が塗布された磁気テープ１が走行する。なお、磁気テープの走行速度は、磁気テープ巻換え機３０におけるテープ走行速度である１２ｍ／Ｓである。
【０１２５】
図７は、本実施形態の磁気テープの製造方法において、磁気テープ本体２の表面に潤滑剤を塗布するために使用する塗布布に、潤滑剤を含浸させて含浸塗布布を作製する工程を説明する図である。
【０１２６】
図７に示すように、本実施形態では、繰り出し側の第１リール４２に巻回された塗布布を巻き取り側の第２リール４３に巻き取る途中で、所定の含浸ガイドピン４４を用いて含浸容器４５内に溜められた潤滑剤形成用塗布液、一例として、上記した実施例１の磁気テープを製造するための「潤滑剤塗布液１」４６中を潜らせることで、帯状の塗布布に潤滑剤を含浸させて含浸塗布布４１を作製する。なお、図７中の矢印は、第１リール４２、第２リール４３の回転方向と、塗布布または含浸塗布布４１の進行方向を示している。
【０１２７】
含浸塗布布４１を作製するための塗布布は、帯状、別の言い方をすればいわゆるリボン状であり、所定の幅とこの幅に対して十分に大きな長さとを有した布部材である。塗布布は、布を構成する繊維が後述する潤滑剤４６を含浸できる吸収性を有するものであり、かつ、繊維が毛羽立ったり切断されて発塵したりしないものが好ましい。なお、繊維を布として構成する方法としては、編み物、織物、不織布などがあるが、後述するように、本実施形態で説明する塗布布に用いる上ではその種類は問わない。
【０１２８】
本実施形態では、帯状の塗布布として、テクノス株式会社製の「ＴＥＣＨＮＯ  ＷＩＰＥＲ（テクノワイパー）ＣＲＮ５００（製品名）」を用いた。この「ＴＥＣＨＮＯ  ＷＩＰＥＲ（登録商標）」のような工業用途のワイパーは、吸水性が高くまた毛羽立ちなどが抑えられているため、本実施形態の磁気テープの製造方法において、潤滑剤を磁気テープ本体２の表面に塗布する含浸塗布布１１を作製するために用いる塗布布として適している。なお、上記したように、本実施形態で例示する製造される磁気テープ１は、データバックアップ用のＬＴＯ６規格の磁気テープで、テープ幅は約１２．６ｍｍ（１／２インチ）であるため、潤滑剤を塗布するための含浸塗布布１１の幅として２０ｍｍのものを用いた。
【０１２９】
磁気テープ本体２の表面全体に潤滑剤を一度に塗布することができることから、含浸塗布布４１の幅は塗布対象である磁気テープ本体２の幅よりも広いことが好ましい。より具体的には、含浸塗布布４１の幅が、塗布対象である磁気テープ本体２のテープ幅に対して１１０〜２００％であることが好ましい。含浸塗布布４１の幅が、塗布対象である磁気テープ本体２のテープ幅に対して１１０％より小さいと、後述のように含浸塗布布４１を磁気テープの上層磁性層５側の表面や、上層磁性層５側と反対側の表面に接触させる際に、含浸塗布布４１や磁気テープの幅方向の振動によって位置がずれてしまい、上層磁性層５側の表面や、上層磁性層５側と反対側の表面の前面に潤滑剤層が形成されない可能性がある。また、含浸塗布布４１の幅が、塗布対象である磁気テープ本体２のテープ幅に対して２００％より大きいと、含浸塗布布４１に含浸された潤滑剤の中で実際に上層磁性層５側の表面や、上層磁性層５側と反対側の表面の潤滑剤形成に使われない潤滑剤が多くなり、無駄が多くなる。
【０１３０】
なお、本実施形態の磁気テープ製造方法で使用した市販品の「ＴＥＣＨＮＯ  ＷＩＰＥＲ  ＣＲＮ５００」の全長は１６ｍである。
【０１３１】
本実施形態の磁気テープの製造方法では、図７に示すように、帯状の塗布布を第１リール４２から第２リール４３に巻き取りながら、全長にわたって順次潤滑剤塗布液４６内に浸していく。このようにすることで、塗布布の繊維間に潤滑剤が含浸（吸収）されて含浸塗布布４１が作製される。特に、図７に示すように、潤滑剤塗布液４６の内部を潜った後の含浸塗布布４１を潤滑剤塗布液４６が収容された含浸容器４５に対して垂直上方に引き上げていくことにより、塗布布の繊維内に含浸されなかった余剰の潤滑剤塗布液４６は含浸塗布布４１を伝って下方の含浸容器４５内に戻り、塗布布の全長にわたって所定量の潤滑剤塗布液４６が含浸された含浸塗布布４１を作製できる。従来の塗膜形成方式において用いられていた原反状の磁気テープ本体の表面に潤滑剤を平面状にコーティングする塗布方法では、磁気テープ本体の両側部から潤滑剤がこぼれてしまうことを回避できなかったが、本実施形態の製造方法によれば、余剰となってこぼれてしまう潤滑剤を実質的になくすことができ、効率よく潤滑剤を利用することができる。
【０１３２】
なお、図７に示す本実施形態では、塗布布または含浸塗布布４１の走行速度は一例として２００ｍｍ／ｍｉｎであり、潤滑剤塗布液４６に浸かっている含浸塗布布４１の長さを規定する含浸容器４５内に位置する２つの含浸ガイドピン４４の間隔は４ｃｍとしている。これら、潤滑剤を含浸させる工程での塗布布または含浸塗布布４１の走行速度と潤滑剤塗布液４６内の含浸ガイドピン４４の間隔によって定まる、塗布布が潤滑剤塗布液４６中に浸かっている時間は、用いる潤滑剤塗布液の粘度と使用される塗布布の吸液力等を考慮して適宜定めるべき数値であることは言うまでもない。また、含浸ガイドピン４４を２本用いることも必須ではなく、含浸容器内に１本または３本以上の含浸ガイドピンを配置して塗布布に潤滑剤塗布液を含浸させることができる。
【０１３３】
また、上記のように、本実施形態では潤滑剤塗布液４６に浸かった後の塗布布４１が、ほぼ垂直上方に巻き取られていく構成としている。このような構成とすれば塗布布４１に含浸されなかった余剰の潤滑剤塗布液４６が含浸容器４５内に戻りやすいからであるが、含浸塗布布４１が斜め上方に巻き取られる構成でも何ら問題はない。また、塗布布の全長にわたって潤滑剤が含浸されればよいことから、本実施形態で示したような第１リール４２から第２リール４３に巻き取られる途中で塗布布を潤滑剤塗布液４６に浸す方法に限られず、例えば、塗布布全体を一度に潤滑剤塗布液の中に浸してこれを引き上げる、いわゆる「じゃぶ漬け（ザブ漬け）」によって潤滑剤塗布液を塗布布に含浸させることもできる。
【０１３４】
次に、本実施形態の磁気テープの製造方法における、磁気テープ本体の表面に潤滑剤層を形成する工程について、図８を用いて説明する。
【０１３５】
図８は、所定幅に裁断された磁気テープ本体に対して、磁気テープ表面をクリーニングする磁気テープ巻換え機における潤滑剤層塗布部３３の要部を拡大して示す斜視図である。
【０１３６】
図８に示すように、本実施形態の磁気テープの製造方法として用いられる磁気テープ巻換え機３０の潤滑剤層塗布部３３では、磁気テープ本体２の上層磁性層５が形成された側の表面２ａに磁性層側潤滑剤層７を、磁気テープ本体２の上層磁性層５が形成された側とは反対側の表面２ｂにバックコート側潤滑剤層８を、それぞれ形成している。なお、磁気テープ本体２と潤滑剤塗布液が含浸されている帯状の含浸塗布布４１との位置関係を明確に示すために、図８において、磁気テープ巻換え機３０の構成要素である各種のリールやガイドピン、さらに、これに付随するローラー等は二点鎖線で示している。
【０１３７】
磁気テープ巻換え機３０において、磁気テープ本体２は、図示しない領域で磁気テープ表面に対するクリーニング処理が施された状態で図６に示す潤滑剤層塗布部３３に到達する。磁気テープ本体２は、矢印Ａとして示すように、図８における下側から潤滑剤層塗布部３３に到達し、第１のテープローラー５１で進行方向が反転された後、第２のテープローラー５２を経て、その後テープ巻取り部分に向かう。
【０１３８】
含浸塗布布１１は、リール５３から第１塗布布ガイドピン５４を経て、第１の摺接ガイドピン５５によって磁気テープ本体２の上層磁性層５側の表面２ａに一方の面４１ａが接触する。その後、第１反転ガイドピン５６、第２反転ガイドピン５７、第１反転ローラー５８、第２反転ローラー５９、第３反転ガイドピン６０、第４反転ガイドピン６１を経ることで、磁気テープ本体２の反対側に回り込むと同時に含浸塗布布４１自体も反転する。
【０１３９】
この結果、第２の摺接接触ガイドピン６２によって、第１の摺接ガイドピン５５によって磁気テープ本体２に接触した一方の面４１ａの裏面に相当する他方の面４１ｂが、磁気テープ本体２の上層磁性層５側とは反対側のバックコート層６が形成されている表面２ｂに接触する。その後、含浸塗布布４１は、第２塗布布ガイドピン６３、第３塗布布ガイドピン６４を経て、巻き取りリール６５に巻き取られる。
【０１４０】
なお、図８において、含浸塗布布４１の進行方向を適宜矢印Ｂとして表している。また、それぞれの詳細の説明は割愛するが、塗布布ガイドピン、摺接ガイドピン、反転ガイドピンそれぞれには、適宜ローラーを設けることができ、磁気テープ本体２と含浸塗布布４１とのガイドピンにおける軸方向の位置を規制するとともに、磁気テープ本体２と含浸塗布布４１とガイドピンとの間に不所望な摩擦力が生じることを回避することができる。
【０１４１】
本実施形態の磁気テープの製造方法では、潤滑剤が含浸された帯状の含浸塗布布４１が、磁気テープ巻換え機３０の潤滑剤層塗布部３３において、リール５３から巻き取りリール６５で巻き取られるまでの間に、一方の面４１ａと他方の面４１ｂとが裏返って両方の面が磁気テープ本体２の両方の面２ａ、２ｂに順次摺接する。このようにすることで、磁気テープ本体２の上層磁性層５側の表面２ａに磁性層側潤滑剤層７を、磁気テープ本体２の上層磁性層５とは反対側の表面２ｂにバックコート側潤滑剤層８を、一連の流れの中でそれぞれ形成することができる。
【０１４２】
なお、図８に示す磁気テープ巻換え機３０において、潤滑剤コーティング領域で最初に含浸塗布布４１が巻回されているリール５３として、図７に示した潤滑剤を塗布布に含浸させる装置の巻き取り側の第２リール４３をそのまま用いることで、潤滑剤が含浸された状態の含浸塗布布４１を巻き取り直す手間無く磁気テープ巻換え機３０に装着して、磁気テープ本体２に潤滑剤層を形成することができる。
【０１４３】
含浸塗布布４１と磁気テープ本体２とが摺接する潤滑剤層塗布部３３には、第１摺接角度規制ピン６６と第２摺接角度規制ピン６７とが配置されていて、図８において矢印Ａとして示すように下方から上方へ向かって走行する磁気テープ本体２は、第２の摺接ガイドピン６２、および、第１の摺接ガイドピン５５に対するテープ巻付け角度が調整されている。
【０１４４】
以下、磁気テープ本体の表面に潤滑剤を塗布するための、磁気テープ本体と含浸塗布布との摺接条件について説明する。
【０１４５】
図９は、本実施形態の磁気テープの製造方法において、潤滑剤を含浸させた帯状の含浸塗布布と磁気テープ本体とが摺接する部分での摺接状態を説明するための模式図である。なお、図９は、磁気テープ本体と含浸塗布布との主面の延長方向、すなわち、磁気テープ本体と含浸塗布布との接触状態を規制する摺接ガイドピンの軸の延長方向から見た状態を示している。
【０１４６】
図９においても、図８と同様に、磁気テープ本体２は図中矢印Ａとして示すように下方から上方へ走行している。また、含浸塗布布４１は図中矢印Ｂとして示すように上方から下方に向かって走行している。このように、本実施形態の磁気テープの製造方法では、磁気テープ本体２と含浸塗布布４１とが互いに逆方向に走行してすれ違うようにして摺接する。このとき、磁気テープ本体２は、磁気テープ本体２と含浸塗布布４１とが摺接する摺接ガイドピン７１部分で、含浸塗布布４１が接触する面の側に摺接ガイドピン７１の接線７２に対して巻付け角度αが形成されるように規制されて走行する。また、含浸塗布布４１は、磁気テープ本体２と摺接ガイドピン７１との間に位置し、摺接ガイドピン７１の接線７２に対して、磁気テープ本体２の巻付け角度αよりもさらに大きな巻付け角度βを形成するように規制されて走行する。
【０１４７】
なお、巻付け角度α、巻付け角度βは、いずれも、摺接ガイドピン７１の両側(入側、および、出側)で異なっていても良い。
【０１４８】
本実施形態の磁気テープの製造方法では、一例として、潤滑剤層塗布部３０における磁気テープ本体２のテープ速度を３〜１５ｍ／ｓ、より好ましくは５〜１２ｍ／ｓとすることができる。磁気テープ本体２のテープ速度が３ｍ／ｓよりも小さい場合には、磁気テープ本体２の表面に塗布される潤滑剤の量が多すぎて、潤滑剤層を備えた完成後の磁気テープをリールに巻回した際の磁気テープ同士の張り付きや、磁気テープドライブ装置において磁気ヘッドに摺接した際に、磁気テープと磁気ヘッドとの張り付きが生じ易くなる。一方、潤滑剤コーティング領域における磁気テープの走行速度が１５ｍ／ｓより速いと、磁気テープの表面に十分な厚さの磁性層側潤滑剤層が形成できず、磁気テープと磁気ヘッドとの摩擦力を低減するという磁性層側潤滑剤層による効果が十分に得られない。
【０１４９】
また、本実施形態の磁気テープの製造方法では、含浸塗布布４１の走行速度を、一例として５０〜１５０ｍｍ／ｍｉｎとすることができる。含浸塗布布４１の走行速度が５０ｍｍ／ｍｉｎよりも遅いと磁気テープ本体２の表面に形成される磁性層側潤滑剤層の厚さが薄くなって、磁気テープと磁気ヘッドとの摩擦力を低減するという磁性層側潤滑剤層による効果が十分に得られない。また、含浸塗布布４１の走行速度が１５０ｍｍ／ｍｉｎよりも速い場合には、磁気テープの表面に塗布される潤滑剤の量が多すぎて、かえって磁気テープ同士または磁気テープと磁気ヘッドとの張り付きが生じ易くなる。
【０１５０】
図９に示す、磁気テープ本体２の摺接ガイドピン７１に対する巻付け角度αは、一例として１０〜６０°とすることができる。本実施形態の磁気テープの製造方法では、含浸塗布布４１が、磁気テープ本体２と摺接ガイドピン７１との間に配置された状態で磁気テープ本体２と摺接させるため、磁気テープ本体２の接触ガイド７１に対する巻き付け角αが大きいほど、含浸塗布布４１が磁気テープ本体２に対してより強く押しつけられることを意味する。したがって、巻付け角度αが１０°よりも小さい場合には、含浸塗布布４１が磁気テープ本体２に押しつけられる力が小さく、磁気テープ本体２の表面に所望の厚さの磁性層側潤滑剤層を形成することか困難となる。また、磁性層側潤滑剤層の厚さに、場所によるバラツキが生じやすくなる。一方、巻付け角度αが６０°よりも大きな場合には、磁気テープ本体２の表面に塗布される潤滑剤の塗布量が多くなり過ぎてしまう。
【０１５１】
摺接ガイドピン７１部分における、含浸塗布布４１と磁気テープ本体２との接触面積は、一例として、６．７〜６７０ｍｍ2とすることができる。含浸塗布布４１と磁気テープ本体２との接触面積が６．７ｍｍ2よりも小さい場合には、磁気テープ本体２の表面に形成される磁性層側潤滑剤層の厚さが十分ではなくなる。また、含浸塗布布４１と磁気テープ本体２との接触面積が６７０ｍｍ2よりも大きい場合には、磁気テープ本体２の表面に塗布される潤滑剤の塗布量が多くなり過ぎてしまう。なお、上記したように、本実施形態では、含浸塗布布４１の幅が磁気テープ本体２の幅よりも広いため、磁気テープ本体２の表面全面が含浸塗布布４１に接触する。このため、磁気テープ本体２と含浸塗布布４１との接触面積は、磁気テープ本体２における含浸塗布布４１との接触部分の長さによって定まる。また、図９に示すように、含浸塗布布４１は、摺接ガイドピン７１と磁気テープ本体２との間に配置されて磁気テープ本体２と摺接するものであり、かつ、上述したように摺接ガイドピン７１に対する磁気テープ本体の巻付け角度αには一定の好ましい範囲が存在するため、磁気テープ本体２と含浸塗布布４１との接触面積は、摺接ガイドピン７１の外周の大きさ、すなわち、これを決定づけることになる摺接ガイドピン７１の直径Ｌによって実質的に定まることになる。これらのことを考慮して、摺接ガイドピン７１の直径Ｌは所定の大きさに定めることが必要となり、具体例として５〜５０ｍｍとすることができる。
【０１５２】
また、含浸塗布布４１と摺接する部分での、含浸塗布布４１から磁気テープ本体２に加わる張力（テンション:tension）、すなわち、潤滑剤コーティング領域部分の前後において磁気テープに加わるテンションの差として求められるテンション差は、一例として０．６〜１．５Ｎとすることができる。テンション差の大きさが０．６Ｎよりも低い場合には、磁気テープ本体２の表面に塗布される潤滑剤の塗布量が少なくなり、潤滑剤の塗布量の場所によるバラツキが大きくなる。テンション差が１．５Ｎよりも大きい場合には、磁気テープ本体２自体が長手方向に伸びてダメージを受けてしまうおそれがある。
【０１５３】
図８に示す磁気テープ巻換え機３０では、潤滑剤層塗布部３０に第１摺接角度規制ピン６６と第２摺接角度規制ピン６７とが配置されている。図８における下方から、潤滑剤層塗布部３３に進入した磁気テープ本体２は、第１摺接角度規制ピン６６によって一旦図８中の右側に進行方向が変えられた後、進行方向の右側に配置される第２の摺接ガイドピン６２に向かうことで所定の巻き付け角が形成される。次に、第２の摺接ガイドピン６２によって規制されている状態から、今度は進行方向左側に配置されている第１の摺接ガイドピン５５に向かって走行することで、第１の摺接ガイドピン５５に対して所定の巻付け角度が形成され、その後進行方向右側に位置する第２摺接角度規制ピン６７を経て、図８における上方に抜けていく。
【０１５４】
このように、本実施形態の磁気テープ巻換え機３０では、磁気テープの進行方向に対して左右に配置された、摺接ガイドピンと摺接角度規制ピンを走行する磁気テープ本体２に対して所定の位置関係となるように配置することによって、摺接ガイドピンの周囲部分で磁気テープ本体２に含浸塗布布４１が摺接している状態で、図９に示した所定の巻付け角度αが確保される。
【０１５５】
なお、図９に示したような、磁気テープ本体２の図中左側の表面に潤滑剤を塗布する構成は、図８において第１の摺接ガイドピン５５における摺接部分に相当する。また、図９に示す磁気テープ巻換え機３０における、磁気テープ本体２と含浸塗布布４１との具体的な摺接条件は、磁気テープの走行速度が１２ｍ／ｓ、磁気テープ本体２と反対の方向に走行する含浸塗布布４１の走行速度が１００ｍｍ／ｍｉｎ、第１の摺接ガイドピン５５と第２の摺接ガイドピン６２とにおける摺接部分でのテープ巻付け角度αが約３０°、含浸塗布布４１の巻付け角度βが約６０°、第１の摺接ガイドピン５５と第２の摺接ガイドピン６２の直径Ｌがいずれも１０ｍｍ、磁気テープ本体２と含浸塗布布４１との接触面積が約１３３ｍｍ2、磁気テープ２のテンション差が１．２Ｎとなっている。これらの含浸塗布布４１と磁気テープ本体２との摺接条件は、磁気テープ本体２の厚さ、非磁性支持体３の材質、上層磁性層５の材料や形成方法、潤滑剤が含浸された含浸塗布布４１の材料、潤滑剤の含浸量、潤滑剤の材質、粘度、所望の磁性層側潤滑剤層の厚さなどの条件によって、適宜選択されるべきものである。
【０１５６】
上記実施形態では、磁気テープ本体の表面に潤滑剤層を形成するための潤滑剤を含浸させる帯状の塗布布として、繊維が織物として布を構成している部材を用いた。しかし、本実施形態の製造方法において、帯状の塗布布として用いることができる布は、繊維が織物として布を形成するものには限られず、繊維が編み物として帯状の布を形成しているものや、不織布として帯状の布が形成されているものなど、布を構成する繊維の間に所望量の潤滑剤を含浸でき、かつ、帯状の布として構成されて磁気テープ本体に対して摺接させることができるものであれば、その構成方法に限定はない。
【０１５７】
図１０は、織物、編み物、不織布として布を構成した帯状の布である塗布布の繊維状態を示す顕微鏡による拡大写真である。図１０（ａ）が織物を、図１０（ｂ）が編み物を、図１０（ｃ）が不織布のそれぞれの繊維の状態を示していて、図中に示したスケールが、２００μｍを示している。
【０１５８】
図１０に示した、織物、編み物、不織布それぞれにより形成された塗布布を用い、他の条件は同じとして磁気テープ本体上に形成された潤滑剤層の動摩擦の大きさを比較してみると、織物を塗布布として用いて潤滑剤層を形成した磁気テープにおいて、テープ走行速度に関わらず最も磁気テープと磁気ヘッドとの動摩擦の値を小さくすることができ、他の材料による塗布布を用いた場合との差は、特にテープ走行速度が速くなるほど顕著に表れることが分かった。ただし、いずれの材料の塗布布を用いて潤滑剤層を形成した磁気テープも、ポリオールエステルとシリコーンオイル、紫外線硬化型シリコーン樹脂を含む潤滑剤層が形成されていない磁気テープと比較した場合には、所定の動摩擦低減効果が得られることも確認できた。
【０１５９】
なお、織物である塗布布としては、上記したテクノス株式会社製の「ＴＥＣＨＮＯ  ＷＩＰＥＲ  ＣＲＮ５００（製品名）」を用いることができる。また、編み物である帯状の布としては、同じくテクノス株式会社製の「ＣＲＹＳＴＡＬ  ＷＩＰＥＲ（クリスタルワイパー）ＣＲＷ２００（製品名）」を用いることができる。さらに、不織布としては、アズワン株式会社製の「不織布ワイパー」などを用いることができる。また、本実施形態で説明した磁気テープの製造方法において、潤滑剤をコーティングする際に用いられる帯状の塗布布は、上記例示したものに限定されない。しかし、吸水性が高く、また毛羽立ちなどが抑えられている製品であることから、布の構成にかかわらず工業用途のワイパーを用いることが好適である。
【０１６０】
また、本実施形態で説明した磁気テープの製造方法において、潤滑剤を含有させた後に磁気テープと摺接させて潤滑剤を磁気テープの上層磁性層表面にコーティングした含浸塗布布は、磁気テープ本体のエッジと接触した部分に黒い帯が形成されていた。この黒い帯は、磁気テープよりも幅の広い含浸塗布布が磁気テープと摺接した際に、磁気テープの幅よりも広い部分が磁気テープの側面を包むように変形して接触したため、磁気テープの側面から脱落した上層磁性層内の磁性粉体成分などが付着したものと考えられる。このため、磁気テープの両方の表面に１枚の含浸塗布布を用いて潤滑剤層を形成する場合には、図８に示したように、含浸塗布布の両方の表面を利用すると、含浸塗布布の上層磁性層と接触する面に付着した磁性粉体成分などが、上層磁性層側と反対側の表面に再付着することを防止でき、好ましい。
【０１６１】
また、磁気テープ本体が、所定幅に裁断された後に含浸塗布布を磁気テープ本体に摺接させて潤滑剤層を形成する本実施形態で示した製造方法によれば、磁気テープ本体の両側のエッジ部分のクリーニング効果を期待することができる。なお、磁気テープ本体と摺接させることで、含浸塗布布に含浸させた潤滑剤は磁気テープ本体の表面に転写されてコーティング層を形成したと考えられるため、一度潤滑剤層のコーティングに使用した含浸塗布布は、再度潤滑剤を含浸させた後に再利用することができる。この際、上記のような磁気テープのエッジ部分のクリーニング効果の代償として含浸塗布布に汚れが付着してしまうため、含浸塗布布の使用回数は、その汚れの程度を勘案しながら１回以上の所定回数に制限することが好ましい。
【０１６２】
以上説明したように、本実施形態で示す磁気テープの製造方法によれば、簡易な方法でありながら、磁気テープ本体の表面に所望の潤滑剤層を形成することができる。特に、磁気テープの表面に形成される潤滑剤層の厚さを、磁気テープの走行速度、帯状の含浸塗布布の材料、含浸塗布布の走行速度、磁気テープと含浸塗布布との摺接条件の調整によって定めることができ、一度条件を定めると同じ条件での潤滑剤層を磁気テープの全長にわたって、無駄なく形成することができる。
【０１６３】
また、上記実施形態では、磁気テープを所定幅に裁断した後に磁気テープ表面にクリーニング処理を施す磁気テープ巻換え機において潤滑剤層を形成する例を示したが、含浸塗布布の幅などを調整することによって、磁気テープ本体が完成した後の原反の状態から、裁断した後、例えば磁性層にサーボデータが記録された磁気テープの製造工程としての最終段階まで、いずれのタイミングでも潤滑剤層を形成することができる。このため、完成後の実用状態で十分な厚さの潤滑剤層を確保することや、コスト面などを考慮して、組み合わせることが最も有利な所望の他工程において潤滑剤層を形成することもでき、磁気テープの製造工程の簡素化や低コスト化を実現することができる。特に、磁気テープはテープドライブ装置やローディング装置などに掛けられて走行させられるたびに、その表面がガイドピンやローラー、磁気ヘッドなどと接触して表面の潤滑剤層が剥がれていく。このため、磁気テープの製造工程において、なるべく最終段階に近い工程で潤滑剤層を形成することが、実使用開始時により厚く均一な状態の潤滑剤層を維持することができ、この点において本願で開示する磁気テープの製造方法は極めて有用である。
【０１６４】
なお、図８では、磁気テープ本体の両方の表面に連続して潤滑剤層を形成する構成を示したが、本願で開示する磁気テープの製造方法はこれに限られず、磁気テープ本体の一方の表面にのみ潤滑剤層を形成することや、磁気テープ本体のそれぞれの表面に、別々に潤滑剤層を形成することができる。
【０１６５】
また、図８では、含浸塗布布の両面を磁気テープ本体の両方の表面にそれぞれ摺接させて潤滑剤層を塗布する構成を示したが、含浸塗布布の一つの表面のみで磁気テープ本体の両方の表面に潤滑剤層を形成することもでき、また、１枚の含浸塗布布を用いて、連続して複数の磁気テープの表面に潤滑剤層を形成することができる。なお、図８に例示した、含浸塗布布の表面と裏面とを反転させる構成はあくまでも一例であり、反転のためのガイドピンやローラーの別の構成を利用できることは言うまでもない。
【０１６６】
また、本実施形態では、磁気テープ本体と含浸塗布布とが、互いに逆方向に走行しながら摺接する例を示したが、磁気テープ本体と含浸塗布布とが同じ方向に走行している状態で摺接する構成としても、磁気テープ本体の表面に潤滑剤層を形成することができる。この場合、磁気テープ本体と含浸塗布布との間に速度差を設けることが好ましい。さらに、本実施形態では、磁気テープ本体と含浸塗布布との摺接条件を、摺接ガイドピンを用い、含浸塗布布が摺接ガイドピンと磁気テープ本体との間を走行させることにより規定する例を示したが、摺接ガイドピンの周部分以外で磁気テープと含浸塗布布とが摺接するようにして、互いの摺接条件を制御することも可能である。
【０１６７】
また、上記実施形態では、本願で開示される磁気テープとして、データバックアップ用途のＬＴＯ６規格の磁気テープを例示したが、本願で開示する磁気テープの製造方法は磁気テープの種類に関係なく、他の用途、他の規格の磁気テープの製造にも適用することができる。
【産業上の利用可能性】
【０１６８】
本願で開示する磁気テープ、および、磁気テープの製造方法によれば、耐久性の高い磁気テープと、その低コストの製造方法を得ることができる。このため、磁気データの多数回記録再生に耐えて、長期間にわたって高い信頼性を有する磁気テープ、および、このような磁気テープの製造方法として、コンピュータのハードディスク内データのバックアップ用途をはじめとする各種用途に有用である。
【符号の説明】
【０１６９】
１        磁気テープ
２        磁気テープ本体
２ａ      磁性層側の表面
３        支持体
５        上層磁性層（磁性層）
７        磁性層側潤滑剤層
７ａ      紫外線硬化型シリコーン樹脂
７ｂ      シリコーンオイル
【図１】
0006619257.tif 000011
【図２】
0006619257.tif 000012
【図３】
0006619257.tif 000013
【図４】
0006619257.tif 000014
【図５】
0006619257.tif 000015
【図６】
0006619257.tif 000016
【図７】
0006619257.tif 000017
【図８】
0006619257.tif 000018
【図９】
0006619257.tif 000019
【図１０】
0006619257.tif 000020